(57)【特許請求の範囲】
【請求項１】
正極／分離膜／負極構造のゼリーロールが円筒形の電池ケースに装着され、前記ゼリーロールの上端に板状構造の絶縁部材が搭載されている構造の二次電池であって、
前記絶縁部材は、微細気孔が縦方向や、縦方向及び横方向に連通している多孔性構造からなっており、かつ、機械的剛性を向上させるための補強用充填剤をさらに含んでおり、
前記補強用充填剤は、粒子状であり、前記補強用充填剤の含有量は、前記絶縁部材の全重量に対して０．５重量％〜２０重量％であり、
前記絶縁部材は、電気絶縁性を有する高分子樹脂または電気絶縁性を有する高分子複合体を備え、
前記高分子樹脂は、ポリエチレン、ポリプロピレン、ポリブチレン、ポリスチレン、ポリエチレンテレフタレート、天然ゴム及び合成ゴムからなる群から選択される一つ以上であることを特徴とする、二次電池。
【請求項２】
前記微細気孔は、絶縁部材の全面にわたって形成されていることを特徴とする、請求項１に記載の二次電池。
【請求項３】
前記絶縁部材の厚さは、０．１ｍｍ〜０．５ｍｍの大きさであることを特徴とする、請求項１に記載の二次電池。
【請求項４】
前記絶縁部材は、電極端子の貫通のために穿孔された開口を含んでいることを特徴とする、請求項１に記載の二次電池。
【請求項５】
前記二次電池はリチウム二次電池であることを特徴とする、請求項１に記載の二次電池。
【請求項６】
請求項１ないし５のいずれか１項に係る二次電池を電源として含むことを特徴とする、デバイス。
【請求項７】
前記デバイスは、携帯電話、携帯用コンピュータ、イーバイク（Ｅ−ｂｉｋｅ）、電気自動車、ハイブリッド電気自動車、プラグインハイブリッド電気自動車、及び電力貯蔵装置から選択されることを特徴とする、請求項６に記載のデバイス。
【発明の詳細な説明】
【技術分野】
【０００１】
本発明は、優れた製造工程性及び安全性の二次電池に係り、より詳細には、正極／分離膜／負極構造のゼリーロールが円筒形の電池ケースに装着され、前記ゼリーロールの上端に板状構造の絶縁部材が搭載されている構造の二次電池であって、前記絶縁部材は、微細気孔が縦方向や、縦方向及び横方向に連通している多孔性構造からなっていることを特徴とする二次電池に関する。
【背景技術】
【０００２】
モバイル機器に対する技術開発及び需要の増加により、二次電池の需要もまた急増しており、その中でも、エネルギー密度と作動電圧が高く、且つ保存と寿命特性に優れたリチウム二次電池は、各種モバイル機器はもちろん、様々な電子製品のエネルギー源として広く使用されている。
【０００３】
二次電池は、電池ケースの形状に応じて、電極組立体が円筒形または角形の金属缶に内蔵されている円筒形電池及び角形電池と、電極組立体がアルミニウムラミネートシートのパウチ型ケースに内蔵されているパウチ型電池とに分類される。そのうち、円筒形電池は、相対的に容量が大きく、構造的に安定的であるという長所を有する。
【０００４】
電池ケースに内蔵される前記電極組立体は、正極／分離膜／負極の積層構造からなる充放電が可能な発電素子であって、活物質が塗布された長いシート状の正極と負極との間に分離膜を介在させて巻き取ったゼリーロール型と、所定の大きさの多数の正極及び負極を分離膜が介在した状態で順次積層したスタック型と、ゼリーロール型とスタック型との複合構造であるスタック／フォールディング型とに分類される。そのうち、ゼリーロール型電極組立体は、製造が容易で、且つ重量当たりのエネルギー密度が高いという長所を有している。
【０００５】
これと関連して、従来の円筒形二次電池の構造が図１に示されており、円筒形二次電池において一般的に使用される絶縁部材が、図２及び図３に平面図として模式的に示されている。
【０００６】
これら図面を参照すると、円筒形二次電池１００は、ゼリーロール型（巻き取り型）電極組立体１２０を電池ケース１３０に収納し、電池ケース１３０内に電解液を注入した後、ケース１３０の開放上端に電極端子（例えば、正極端子（図示せず））が形成されているキャップアセンブリ１４０を結合して作製する。
【０００７】
電極組立体１２０は、正極１２１と負極１２２及びこれらの間に分離膜１２３を介在させた後、丸く巻いた構造であって、その巻芯（ゼリーロールの中心部）には円筒形のセンターピン１５０が挿入されている。センターピン１５０は、一般に、所定の強度を付与するために金属素材からなり、板材を丸く折り曲げた中空状の円筒形構造からなっている。このようなセンターピン１５０は、電極組立体を固定及び支持する作用と、充放電及び作動時に内部反応によって発生するガスを放出する通路として作用する。
【０００８】
また、電極組立体１２０の上端面には板状構造の絶縁部材１８０ａが装着されており、この絶縁部材１８０ａには、ガスが排出されるとともに、電極組立体１２０の正極タップ１４２がキャップアセンブリ１４０のキャッププレート１４５に連結され得るように、中央にセンターピン１５０の貫通口１５１と連通する開口１８１ａが形成されている。
【０００９】
しかし、ゼリーロールの上端に位置する絶縁部材１８０ａは、電池の注液工程で電解液が電池の内部に浸透する経路を遮断している構造物である。そのため、センターピン１５０と連通する開口１８１ａ、及び絶縁部材１８０ａが位置していない部位を介してのみ電解液が電池の内部に浸透するようになるため、注液工程に多くの時間がかかり、結果的に生産性が低下するという問題点を有している。
【００１０】
このような注液工程時に電解液の浸透経路を円滑にするために、図３でのように、一部の絶縁部材１８０ｂにおいて、開口１８１ｂの周辺に多数の貫通口１８２ｂが形成されている構造が提案された。
【００１１】
しかし、このような構造は、電池の安全性の面において深刻な問題を有していることが確認された。すなわち、キャップアセンブリ１４０、電池ケース１３０などの製造及び／または組立過程で発生した金属粉末などのような導電性不純物粒子が、絶縁部材１８０ｂに穿孔されている貫通口１８２ｂを介して電極組立体１２０に流入し、短絡を誘発させたり、電池の寿命特性を著しく低下させたりするという短所をもたらし得る。
【００１２】
したがって、注液工程性を向上させるとともに、電池の組立工程中に発生する異物の流入を防止することによって寿命特性が向上した二次電池に対する必要性が高い実情である。
【発明の概要】
【発明が解決しようとする課題】
【００１３】
本発明は、上記のような従来技術の問題点及び過去から要請されてきた技術的課題を解決することを目的とする。
【００１４】
本発明の出願人らは、様々な実験と鋭意研究を続けた結果、後述するような特定の形態の絶縁部材を開発するようになった。このような絶縁部材は、ビーディング工程のような組立工程中に発生する異物がゼリーロール内に流入することを防止することによって、電池の不良を防止し、安全性を向上させると同時に、電解液の注液性を大きく向上させることを確認し、本発明を完成するに至った。
【課題を解決するための手段】
【００１５】
このような目的を達成するための本発明に係る二次電池は、正極／分離膜／負極構造のゼリーロールが円筒形の電池ケースに装着され、前記ゼリーロールの上端に板状構造の絶縁部材が搭載されている構造の二次電池であって、前記絶縁部材は、微細気孔が縦方向や、縦方向及び横方向に連通している多孔性構造からなっている構造となっている。
【００１６】
したがって、本発明に係る二次電池は、特定の形態の微細気孔を介して電解液が注液される結果、注液経路が分散されて注液時間を減少させることができ、結果的に注液性が向上する。
【００１７】
前記多孔性構造において、微細気孔の大きさ、位置、相互間の間隔及び個数などは、異物の流入防止、電解液の注液性、及びガス排出性を阻害しない範囲内で非制限的である。
【００１８】
但し、前記微細気孔は、絶縁部材本然の機能である電気的絶縁状態を提供しながら、電解液の注入時に電解液に対する高い透過率を有し、１００μｍ以上の大きさの異物の透過を防止するように、１μｍ〜１００μｍの範囲で形成されていることが好ましい。
【００１９】
この場合、電解液の注入時に１００μｍ以上の大きさの異物がゼリーロール内に流入するおそれがないので、このような異物を選別して除去する工程を省略できて製造工程性が大きく向上し、異物の流入によるショート発生のおそれがないので、安全性が向上するという効果がある。
【００２０】
一つの具体的な例において、前記微細気孔は、１００μｍ以上の大きさの異物の流入を防止し、電解液の注液性及びガス排出性を向上させることができるように、絶縁部材の全面にわたって形成されている構造であってもよい。
【００２１】
上記のように絶縁部材の全面にわたって形成されている微細気孔に電解液が注液される場合には、注液経路をさらに分散させることができるので注液性が向上し、その結果、注液時間を減少させることができ、注液速度が一定になることによって電解液がゼリーロールを均一に含浸させることができ、その結果、電池特性が向上するという効果がある。
【００２２】
また、絶縁部材の全面にわたって形成されている微細気孔は、例えば、電解液の分解によって発生したガスの排出経路となり、ガスの拡散性を考慮するとき、分散された排出経路を介して排出される場合、排気速度を向上させることができる。
【００２３】
本発明において、微細気孔が「縦方向や、縦方向及び横方向に連通している」ということは、微細気孔が少なくとも縦方向、すなわち、板状構造の絶縁部材において垂直方向である方向に連通していることを意味する。したがって、絶縁部材の上部に注入した電解液は、少なくとも縦方向に連通している微細気孔を経由して絶縁部材の下部に移動できるようになる。このような微細気孔は、先の定義のように、縦方向だけでなく横方向（板状構造の絶縁部材において水平方向である方向）にも連通することができる。
【００２４】
全ての微細気孔が必ず連通していなければならないわけではなく、好ましくは５０％以上、より好ましくは７０％以上の微細気孔が連通している構造とすることができる。これら微細気孔は、一種の開放型（ｏｐｅｎ  ｔｙｐｅ）気孔であると理解することができる。
【００２５】
このような連通している微細気孔は、様々な方法で形成することができ、例えば、絶縁部材の素材である高分子樹脂または高分子複合体の成形体の製造のための溶融物または溶液に化学的または物理的発泡剤を添加して発泡処理したり、または溶解性フィラーを添加した後、除去したりする方法で製造することができるが、これらに限定されるものではない。
【００２６】
本発明の具体的な実施例において、連通している微細気孔は発泡処理により形成することができ、物理的発泡剤としては、ＥＰＳ（Ｅｘｐｅｎｄｅｄ  Ｐｏｌｙｓｔｙｌｅｎｅ）、ＥＰＰなどのような製品に使用されるブタン、ペンタンなどが挙げられ、化学的発泡剤としては、重曹（ＮａＨＣＯ３）などの無機発泡剤、及びＡＤＡＣ（Ａｚｏｄｉｃａｒｏｎａｍｉｄｅ）、ＯＢＳＨ（Ｐ，Ｐ’−Ｏｘｙ  ｂｉｓ（ｂｅｎｚｅｎｅ  ｓｕｌｆｏｎｙｌ  ｈｙｄｒａｚｉｄｅ）、ＴＳＨ（Ｐ−Ｔｏｌｕｅｎｅ  ｓｕｌｆｏｎｙｌ  ｈｙｄｒａｚｉｎｅ）などのような有機発泡剤が挙げられる。
【００２７】
但し、一般に、多孔性が大きくなるほど、絶縁部材の密度が低くなり、機械的剛性が低下するため、高分子樹脂または高分子樹脂複合体に補強用充填剤を添加することによって、多孔性を維持すると同時に、所望の機械的剛性を確保することもできる。このような補強用充填剤は、粒子状または繊維状であってもよく、その含量は特に制限されないが、例えば、絶縁部材全体の重量を基準として０．５〜２０重量％、好ましくは、１〜１０重量％の範囲であってもよい。
【００２８】
前記絶縁部材は、絶縁性素材であれば特に制限されず、様々な素材からなることができ、電気絶縁性高分子樹脂または電気絶縁性高分子複合体からなるものであってもよく、具体的に、前記高分子樹脂は、ポリエチレン（ＰＥ）、ポリプロピレン（ＰＰ）、ポリブチレン（ＰＢ）、ポリスチレン（ＰＳ）、ポリエチレンテレフタレート（ＰＥＴ）、天然ゴム及び合成ゴムからなる群から選択される一つ以上であってもよい。
【００２９】
また、前記絶縁部材の厚さは、０．１ｍｍ〜０．５ｍｍの大きさを有することが好ましい。前記絶縁部材の厚さが薄すぎる場合には、絶縁部材本然の電気的絶縁機能を十分に発揮しにくく、逆に、厚すぎる場合には、同一規格の電池ケースにおいてゼリーロールの大きさの減少を誘発して電池容量が減少するため好ましくない。
【００３０】
前記絶縁部材は、電極端子の貫通のために穿孔された開口を含んでいることが好ましい。
【００３１】
本発明に係る二次電池は、前記ゼリーロールにリチウム含有電解液を含浸させて製造されるリチウム二次電池に好ましく適用することができる。
【００３２】
一般に、リチウム二次電池は、正極、負極、分離膜、リチウム塩含有非水電解液などで構成されている。
【００３３】
前記正極は、正極活物質及び選択的に導電材、バインダー、充填剤などを含む正極合剤をＮＭＰなどの溶媒に混合して製造されたスラリーを正極集電体上に塗布した後、乾燥及び圧延して製造することができる。
【００３４】
前記正極活物質としては、例えば、リチウムコバルト酸化物（ＬｉＣｏＯ２）、リチウムニッケル酸化物（ＬｉＮｉＯ２）などの層状化合物や、一つまたはそれ以上の遷移金属で置換された化合物；化学式Ｌｉ１＋ｙＭｎ２-ｙＯ４（ここで、ｙは、０〜０．３３である）、ＬｉＭｎＯ３、ＬｉＭｎ２Ｏ３、ＬｉＭｎＯ２などのリチウムマンガン酸化物；リチウム銅酸化物（Ｌｉ２ＣｕＯ２）；ＬｉＶ３Ｏ８、ＬｉＦｅ３Ｏ４、Ｖ２Ｏ５、Ｃｕ２Ｖ２Ｏ７などのバナジウム酸化物；化学式ＬｉＮｉ１-ｙＭｙＯ２（ここで、Ｍ＝Ｃｏ、Ｍｎ、Ａｌ、Ｃｕ、Ｆｅ、Ｍｇ、ＢまたはＧａであり、ｙ＝０．０１〜０．３である）で表現されるＮｉサイト型リチウムニッケル酸化物；化学式ＬｉＭｎ２-ｙＭｙＯ２（ここで、Ｍ＝Ｃｏ、Ｎｉ、Ｆｅ、Ｃｒ、ＺｎまたはＴａであり、ｙ＝０．０１〜０．１である）またはＬｉ２Ｍｎ３ＭＯ８（ここで、Ｍ＝Ｆｅ、Ｃｏ、Ｎｉ、ＣｕまたはＺｎである）で表現されるリチウムマンガン複合酸化物；化学式のＬｉの一部がアルカリ土金属イオンで置換されたＬｉＭｎ２Ｏ４；ジスルフィド化合物；Ｆｅ２（ＭｏＯ４）３などが挙げられるが、これらに限定されるものではない。
【００３５】
前記正極集電体は、一般的に３〜５００μｍの厚さに製造される。このような正極集電体は、当該電池に化学的変化を誘発せずに導電性を有するものであれば、特に制限されるものではなく、例えば、ステンレススチール、アルミニウム、ニッケル、チタン、焼成炭素、またはアルミニウムやステンレススチールの表面にカーボン、ニッケル、チタン、銀などで表面処理したものなどを使用することができる。集電体は、その表面に微細な凹凸を形成して正極活物質の接着力を高めることもでき、フィルム、シート、ホイル、ネット、多孔質体、発泡体、不織布体などの様々な形態が可能である。
【００３６】
前記導電材は、通常、正極活物質を含む混合物全体の重量を基準として１〜３０重量％で添加される。このような導電材は、当該電池に化学的変化を誘発せずに導電性を有するものであれば、特に制限されるものではなく、例えば、天然黒鉛や人造黒鉛などの黒鉛；カーボンブラック、アセチレンブラック、ケチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などを使用することができる。
【００３７】
前記バインダーは、活物質と導電材などの結合及び集電体に対する結合を助ける成分であって、通常、正極活物質を含む混合物全体の重量を基準として１〜３０重量％で添加される。このようなバインダーの例としては、ポリフッ化ビニリデン、ポリビニルアルコール、カルボキシメチルセルローズ（ＣＭＣ）、澱粉、ヒドロキシプロピルセルローズ、再生セルローズ、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブチレンゴム、フッ素ゴム、様々な共重合体などが挙げられる。
【００３８】
前記充填剤は、正極の膨脹を抑制する成分として選択的に使用され、当該電池に化学的変化を誘発せずに繊維状材料であれば、特に制限されるものではなく、例えば、ポリエチレン、ポリプロピレンなどのオレピン系重合体；ガラス繊維、炭素繊維などの繊維状物質が使用される。
【００３９】
前記分離膜は、正極と負極との間に介在し、高いイオン透過度及び機械的強度を有する絶縁性の薄い薄膜が使用される。一般に、分離膜の気孔径は０．０１〜１０μｍで、厚さは５〜３００μｍである。このような分離膜としては、例えば、耐化学性及び疎水性のポリプロピレンなどのオレピン系ポリマー；ガラス繊維またはポリエチレンなどで作られたシートや不織布などが使用される。電解質としてポリマーなどの固体電解質が使用される場合には、固体電解質が分離膜を兼ねることもできる。
【００４０】
前記負極は、例えば、負極集電体上に負極活物質を含んでいる負極合剤を塗布した後、乾燥して製造され、前記負極合剤には、必要に応じて、前述したような成分が含まれてもよい。
【００４１】
前記負極活物質としては、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１-ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０＜ｘ≦１；１≦ｙ≦３；１≦ｚ≦８）などの金属複合酸化物；リチウム金属；リチウム合金；ケイ素系合金；錫系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５などの金属酸化物；ポリアセチレンなどの導電性高分子；Ｌｉ−Ｃｏ−Ｎｉ系材料などを使用することができる。
【００４２】
前記負極集電体は、一般的に３〜５００μｍの厚さに製造する。このような負極集電体は、当該電池に化学的変化を誘発せずに高い導電性を有するものであれば、特に制限されるものではなく、例えば、銅、ステンレススチール、アルミニウム、ニッケル、チタン、焼成炭素、銅やステンレススチールの表面にカーボン、ニッケル、チタン、銀などで表面処理したもの、アルミニウム−カドミウム合金などを使用することができる。また、正極集電体と同様に、表面に微細な凹凸を形成して負極活物質の結合力を強化させてもよく、フィルム、シート、ホイル、ネット、多孔質体、発泡体、不織布体などの様々な形態で使用することができる。
【００４３】
一方、前記電解液は、電解液とリチウム塩からなっているリチウム塩含有非水系電解液であることが好ましい。前記電解液としては、非水系有機溶媒、有機固体電解質、無機固体電解質などが使用される。
【００４４】
前記非水系有機溶媒としては、例えば、Ｎ−メチル−２−ピロリジノン、プロピレンカーボネート、エチレンカーボネート、ブチレンカーボネート、ジメチルカーボネート、ジエチルカーボネート、ガンマ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００４５】
前記有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００４６】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００４７】
前記リチウム塩は、前記非水系電解質に溶解されやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００４８】
また、電解液には、充放電特性、難燃性などの改善を目的で、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもでき、ＦＥＣ（Ｆｌｕｏｒｏ−Ｅｔｈｙｌｅｎｅ  ｃａｒｂｏｎａｔｅ）、ＰＲＳ（Ｐｒｏｐｅｎｅ  ｓｕｌｔｏｎｅ）、ＦＰＣ（Ｆｌｕｏｒｏ−Ｐｒｏｐｙｌｅｎｅ  ｃａｒｂｏｎａｔｅ）などをさらに含ませることができる。
【００４９】
本発明はまた、前記二次電池を電源として含むデバイスを提供し、本発明に係るデバイスは、携帯電話、携帯用コンピュータなどのモバイル機器だけでなく、優れた寿命特性及び安全性などを考慮するとき、イーバイク（Ｅ−ｂｉｋｅ）、電気自動車、ハイブリッド電気自動車、プラグインハイブリッド電気自動車及び電力貯蔵装置などに好ましく使用することができる。
【００５０】
このようなリチウム二次電池、これを単位電池として含む中大型電池モジュール及びデバイスの構造と製造方法は当業界に公知となっているので、それについての詳細な説明を本明細書では省略する。
【図面の簡単な説明】
【００５１】
【図１】円筒形二次電池の代表的な断面模式図である。
【図２】図１の二次電池で使用された絶縁部材の平面図である。
【図３】図１の二次電池で使用された他の形態の絶縁部材の平面図である。
【図４】本発明の一つの実施例に係る絶縁部材の平面図である。
【発明を実施するための形態】
【００５２】
以下では、本発明の実施例に係る図面を参照して説明するが、これは、本発明のより容易な理解のためのものであり、本発明の範疇がそれによって限定されるものではない。
【００５３】
図４には、本発明の一つの実施例に係る絶縁部材の平面図が模式的に示されている。
【００５４】
図４を図１と共に参照すると、二次電池１００は、正極１２１、分離膜１２３、負極１２２構造のゼリーロール１２０が、円筒形の電池ケース１３０に装着されている構造であって、ゼリーロール１２０の上端には板状構造の絶縁部材１８０ｃが搭載されている。
【００５５】
絶縁部材１８０ｃは、略０．４ｍｍの厚さのポリエチレンテレフタレート（ＰＥＴ）からなっており、一側に開口１８１ｃが穿孔され、直径１０〜３０μｍの多数の微細気孔１８２ｃが互いに同一の間隔で絶縁部材１８０ｃの全面にわたって形成されている。
【００５６】
したがって、多数の微細気孔１８２ｃによって、電解液の注入時に絶縁部材１８０ｃの全面にわたって電解液が浸透するので、注液性が大きく向上し、ショートの発生を未然に防止することができる。
【００５７】
以下、実施例を通じて本発明をさらに詳述するが、下記の実施例は本発明を例示するためのものであり、本発明の範疇がこれらに限定されるものではない。
【実施例】
【００５８】
［実施例１］
基材としてのＰＥＴと、発泡剤としてＡＤＡＣを使用して、厚さが０．４ｍｍであり、図４に示すように、横６ｍｍ、縦２．５ｍｍの四角形状の開口が一側に穿孔されており、直径が１０〜３０μｍである多数の微細気孔が約１０〜３０μｍの均一な間隔で全面に均一に分布されている絶縁部材を製造した。その後、センターピンによって正極／分離膜／負極が巻き取られている構造のゼリーロールの上端に前記絶縁部材を搭載し、電池の組立過程で一般的に発生する微細金属粉末を前記絶縁部材上に位置させた状態で、１８６５０規格（直径１８ｍｍ、長さ６５ｍｍ）の円筒形二次電池を作製した。
【００５９】
［実施例２］
直径が約１００μｍである多数の微細気孔が約１２０μｍの均一な間隔で全面に均一に分布されている絶縁部材を準備したこと以外は、前記実施例１と同様の方法で絶縁部材及び二次電池をそれぞれ作製した。
【００６０】
［比較例１］
図２に示すように、多数の微細気孔を含んでいないこと以外は、前記実施例１と同様の方法で絶縁部材及び二次電池を作製した。
【００６１】
［比較例２］
図３に示すように、多数の微細気孔の代わりに、直径が２．５ｍｍである３個の貫通口が形成されたこと以外は、前記実施例１と同様の方法で絶縁部材及び二次電池をそれぞれ作製した。
【００６２】
［比較例３］
直径が１５０μｍである多数の微細気孔が約１２０μｍの均一な間隔で全面に均一に分布されている絶縁部材を準備したこと以外は、前記実施例１と同様の方法で絶縁部材及び二次電池をそれぞれ作製した。
【００６３】
［実験例１］
前記実施例１及び２と比較例１乃至３でそれぞれ作製された二次電池に対する電解液含浸実験を実施し、その結果を下記の表１に示した。電解液含浸実験は、１Ｍ  ＬｉＰＦ６のカーボネート系電解液を、上記で作製された円筒形の電池ケースに注入した後、ゼリーロールの含浸率が１００％になるのにかかる時間を測定し、このような過程を４回繰り返して平均値を得た。
【００６４】
また、上記で作製された二次電池の開放上端にキャップアセンブリを溶接してそれぞれ１０個ずつ作製し、充放電実験を進行して短絡の有無を確認し、その結果を下記の表１に表した。
【００６５】
【表１】
0005968440.tif 000002
【００６６】
上記表１からわかるように、本発明の実施例１及び２の電池は、電解液の含浸時間が比較例１に比べて著しく短縮されることを確認することができる。すなわち、絶縁部材に形成されている多数の微細気孔によって、電解液が効果的に透過したことがわかる。
【００６７】
比較例２の電池は、比較例１の電池に比べて含浸性が向上するが、短絡率が相対的に大きくなり、比較例３の電池もまた、実施例１及び２に類する含浸性を示しているが、短絡率が相対的に大きいことがわかる。これは、相対的に大きい気孔を介して金属粉末が通過して、ゼリーロールの内部で短絡が誘発されるからであると確認された。
【００６８】
一方、比較例１の電池は、それに装着される絶縁部材に実施例１及び２でのような微細気孔が穿孔されていないにもかかわらず、実施例１及び２の電池に比べてさらに高い短絡率を示す。このような高い短絡率は、実施例１及び２の電池の場合、金属粉末が、微細気孔上にかかって移動が抑制されるのに対して、比較例１の電池の場合、絶縁部材の滑らかな表面で移動が自由であるため、開口または絶縁部材の外周面を介してゼリーロールに移動するからであると考えられる。
【００６９】
本発明の属する分野における通常の知識を有する者であれば、上記の内容に基づいて本発明の範疇内で様々な応用及び変形を行うことが可能であろう。
【産業上の利用可能性】
【００７０】
以上で説明したように、本発明に係る二次電池は、異物を選別して除去する工程を必要とせず、電解液の注液経路を分散させることができるので、製造工程性を大きく向上させるという効果がある。
【００７１】
また、本発明に係る二次電池は、異物の流入によるショート発生のおそれがなく、ガス排出性が向上するので、結果的に安全性が向上する。
【００７２】
また、本発明に係る二次電池は、ゼリーロールが電解液に均一に含浸されるので、レート特性が向上する。
【００７３】
また、本発明に係る二次電池は、多孔性を維持すると同時に、所望の機械的剛性を確保することができるので、製造工程性が向上する。
【符号の説明】
【００７４】
１００  ・・・二次電池
１２０  ・・・ゼリーロール
１２１  ・・・正極
１２２  ・・・負極
１２３  ・・・分離膜
１３０  ・・・電池ケース
１８０ｃ  ・・・絶縁部材
１８１ｃ  ・・・開口
１８２ｃ  ・・・微細気孔
【図１】
0005968440.tif 000003
【図２】
0005968440.tif 000004
【図３】
0005968440.tif 000005
【図４】
0005968440.tif 000006